Способ получения вулканизированной резиновой композиции, вулканизированная резиновая композиция и нешипованная шина, включающая вулканизированную резиновую композицию

1. Способ получения вулканизированной резиновой композиции, включающий:
(a) этап получения маточной смеси, включающей бутадиеновый каучук и диоксид кремния;
(b) этап получения маточной смеси, включающей изопреновый каучук и диоксид кремния;
(c) этап вымешивания маточной смеси, полученной в этапе (а), и маточной смеси, полученной в этапе (b), и
(d) этап вулканизации вымешанного продукта, полученного в этапе (с), где вулканизированная резиновая композиция включает:
фазу, включающую бутадиеновый каучук и диоксид кремния (фазу БК), и фазу, включающую изопреновый каучук и диоксид кремния (фазу ИК),
где фаза БК и фаза ИК являются несмешиваемыми друг с другом;
относительное содержание α диоксида кремния в фазе БК спустя период времени, составляющий от 100 до 500 часов после завершения этапа вулканизации, удовлетворяет приведенному ниже Соотношению 1, и доля β бутадиенового каучука удовлетворяет приведенному ниже Соотношению 2:
где α = Количество диоксида кремния в фазе БК / (Количество диоксида кремния в фазе БК + Количество диоксида кремния в фазе ИК), и β = Масса бутадиенового каучука в вулканизированной резиновой композиции/(Масса бутадиенового каучука в вулканизированной резиновой композиции + Масса изопренового каучука в вулканизированной резиновой композиции).
2. Способ получения по п. 1, в котором маточная смесь, включающая бутадиеновый каучук и диоксид кремния, включает не менее 40 масс. частей диоксида кремния в пересчете на 100 масс. частей бутадиенового каучука.
3. Способ получения по п. 1 или 2, в котором маточная смесь, включающая изопреновый каучук и диоксид кремния, включает не менее 15 масс. частей диоксида кремния в пересчете на 100 масс. частей изопренового каучука.
4. Способ получения по любому из пп. 1-3, в котором содержание цис-1,4 связей в бутадиеновом каучуке составляет не менее 90%.
5. Способ получения по любому из пп. 1-4, в котором вулканизированная резиновая композиция включает от 25 до 120 масс. частей наполнителя и от 15 до 80 масс. частей мягчителя в пересчете на 100 масс. частей каучукового компонента, который включает изопреновый каучук и бутадиеновый каучук, и наполнитель включает не менее 50% масс. диоксида кремния в пересчете на общее количество наполнителя.
6. Вулканизированная резиновая композиция, включающая: фазу, включающую бутадиеновый каучук и диоксид кремния (фазу БК), и фазу, включающую изопреновый каучук и диоксид кремния (фазу ИК), где
фаза БК и фаза ИК являются несмешиваемыми друг с другом,
относительное содержание α диоксида кремния в фазе БК спустя период времени, составляющий от 100 до 500 часов после завершения этапа вулканизации, удовлетворяет приведенному ниже Соотношению 1, и доля β бутадиенового каучука удовлетворяет приведенному ниже Соотношению 2:
где α = Количество диоксида кремния в фазе БК / (Количество диоксида кремния в фазе БК + Количество диоксида кремния в фазе ИК), и β = Масса бутадиенового каучука в вулканизированной резиновой композиции / (Масса бутадиенового каучука в вулканизированной резиновой композиции + Масса изопренового каучука в вулканизированной резиновой композиции).
7. Вулканизированная резиновая композиция по п. 6, в которой содержание цис-1,4 связей в бутадиеновом каучуке составляет не менее 90%.
8. Вулканизированная резиновая композиция по п. 6 или 7, включающая от 25 до 120 масс. частей наполнителя и от 15 до 80 масс. частей мягчителя в пересчете на 100 масс. частей каучуковых компонентов, которые включают изопреновый каучук и бутадиеновый каучук, и в которой наполнитель включает не менее 50% масс. диоксида кремния в пересчете на общее количество наполнителя.
9. Нешипованная шина, включающая протектор, состоящий из вулканизированной резиновой композиции по любому из пп. 6-8.